(57)【要約】  本発明の課題は、優れたサーモクロミック性を示す二酸化バナジウム粒子の製造方法を提供することである。  本発明の二酸化バナジウム粒子の製造方法は、サーモクロミック性を示す二酸化バナジウム粒子の製造方法であって、少なくとも一分子内に正電荷を帯びることが可能な部位を有する分子を含有する保護剤と、還元剤と、水と、バナジウム含有化合物と、を含有する溶液を水熱反応させることにより、二酸化バナジウム粒子を製造することを特徴とする。【特許請求の範囲】
【請求項１】
サーモクロミック性を示す二酸化バナジウム粒子の製造方法であって、
少なくとも一分子内に正電荷を帯びることが可能な部位を有する分子を含有する保護剤と、還元剤と、水と、バナジウム含有化合物と、を含有する溶液を水熱反応させることにより、二酸化バナジウム粒子を製造することを特徴とする二酸化バナジウム粒子の製造方法。
【請求項２】
前記分子が、さらにカルボニル基、ヒドロキシ基及びスルホン酸基の群から選ばれる一種類以上の官能基を有することを特徴とする請求項１に記載の二酸化バナジウム粒子の製造方法。
【請求項３】
前記保護剤の添加量が、水熱反応における前記バナジウム含有化合物由来の二酸化バナジウムの固形分濃度に対して０．００１〜３倍の範囲内であることを特徴とする請求項１又は請求項２に記載の二酸化バナジウム粒子の製造方法。
【請求項４】
前記水熱反応における前記バナジウム含有化合物由来の二酸化バナジウムの固形分濃度が、０．１〜２０質量％の範囲内であることを特徴とする請求項１から請求項３までのいずれか一項に記載の二酸化バナジウム粒子の製造方法。
【請求項５】
前記水熱反応における水熱条件が、２５０〜３００℃の範囲内であることを特徴とする請求項１から請求項４までのいずれか一項に記載の二酸化バナジウム粒子の製造方法。
【発明の詳細な説明】
【技術分野】
【０００１】
本発明は、二酸化バナジウム粒子の製造方法に関するものであり、より詳しくは、優れたサーモクロミック性を示す二酸化バナジウム粒子の製造方法に関する。
【背景技術】
【０００２】
例えば、住宅やビル等の建物及び車両などの移動体等では、内部（例えば、室内、車両内。）と外部環境との間で大きな熱交換が生じるか所（例えば、窓ガラス）において、省エネルギー性と快適性とを両立するために、熱の遮断又は透過を制御可能なサーモクロミック性を有する材料（以下、「サーモクロミック材料」ともいう。）の適用が期待されている（例えば、非特許文献１参照。）。【０００３】
ここで、「サーモクロミック材料」とは、透明状態／反射状態等の光学的な性質が、温度により可逆的に変化する材料である。例えば、温度が高い場合は反射状態となり、温度が低い場合は透明状態となる材料である。このようなサーモクロミック材料を、例えば、建物の窓ガラスに適用した場合には、夏には太陽光を反射させて熱を遮断でき、冬には太陽光を透過させて熱を利用できるため、省エネルギー性と快適性とを両立することができる。【０００４】
現在、最も着目されているサーモクロミック材料の一つに、二酸化バナジウム粒子（以下、単に「ＶＯ２粒子」ともいう。）がある。ＶＯ２は、室温付近での相転移の際に、サーモクロミック性を示すことが知られている。したがって、この性質を利用することにより、環境の温度に依存するサーモクロミック性を得ることができる。【０００５】
ここで、二酸化バナジウム（ＶＯ２）には、Ａ相、Ｂ相、Ｃ相及びＲ相など、いくつかの結晶相の多形が存在するが、前述のようなサーモクロミック特性を示す結晶構造は、ルチル型の結晶相（以下、「Ｒ相」という）に限られる。このＲ相は、転移温度以下では、単斜晶系（ｍｏｎｏｃｌｉｎｉｃ）の構造を有するため、Ｍ相とも呼ばれている。
このようなＶＯ２粒子において、実質的に優良なサーモクロミック性を発現させるためには、粒子中にサーモクロミック性を示さない金属や、二酸化バナジウムのＭ相以外の結晶相が存在しないことが望ましい。また、良好な光学特性（低ヘイズ）を得るためには、二酸化バナジウム粒子の粒子径ができるだけ均一かつ小さく（１００ｎｍ以下）、ＶＯ２粒子同士が凝集していないこと、粒子が等方的な形状を有していることが望ましい。このような粒子を作製する技術として、水熱合成法が報告されている（例えば、特許文献１及び２参照。）。【０００６】
しかしながら、上記従来技術にあってはサーモクロミック性及び透明性が不十分であり、更なる性能の向上が求められている。
例えば、特許文献１に示す水熱反応で得られるＶＯ２粒子は、二酸化チタン（ＴｉＯ２）粒子上にＲ相の二酸化バナジウムをエピタキシャル成長させることでサブミクロン以下の粒子に形成するものの、不純物として二酸化チタンを含み、その結果、二酸化バナジウムの純度が低くなり、サーモクロミック性が低下するという問題がある。【０００７】
一方、特許文献２に示す水熱反応で得られるＶＯ２粒子は、還元効果の強い還元剤を使用して形成されたものである。このような水熱反応による形成方法には、核の成長過程中に核同士が無秩序に凝集してしまうので、得られるＶＯ２粒子の平均粒子径及び形状が制御困難となる問題がある。
【先行技術文献】
【特許文献】
【０００８】
【特許文献１】特開２０１０−０３１２３５号公報
【特許文献２】特開２０１１−１７８８２５号公報
【非特許文献】
【０００９】
【非特許文献１】井上悟等「機能性ガラス・ナノガラスの最新技術」エヌ・ティー・エス社出版、２００６年、第５編３節ｐｐ．３０４〜３２２
【発明の概要】
【発明が解決しようとする課題】
【００１０】
本発明は、上記問題・状況に鑑みてなされたものであり、その解決課題は、優れたサーモクロミック性を示す二酸化バナジウム粒子の製造方法を提供することである。
【課題を解決するための手段】
【００１１】
本発明者は、上記課題を解決すべく、上記問題の原因等について検討する過程において、分子内に正電荷を帯びることができる分子を含有する保護剤を使用して水熱反応により二酸化バナジウム粒子を作製することで、粒子の結晶成長を抑制することができ、優れたサーモクロミック性を示す二酸化バナジウム粒子を製造することができることを見いだし本発明に至った。
すなわち、本発明に係る上記課題は、以下の手段により解決される。【００１２】
１．サーモクロミック性を示す二酸化バナジウム粒子の製造方法であって、
少なくとも一分子内に正電荷を帯びることが可能な部位を有する分子を含有する保護剤と、還元剤と、水と、バナジウム含有化合物と、を含有する溶液を水熱反応させることにより、二酸化バナジウム粒子を製造することを特徴とする二酸化バナジウム粒子の製造方法。【００１３】
２．前記分子が、さらにカルボニル基、ヒドロキシ基及びスルホン酸基の群から選ばれる一種類以上の官能基を有することを特徴とする第１項に記載の二酸化バナジウム粒子の製造方法。【００１４】
３．前記保護剤の添加量が、水熱反応における前記バナジウム含有化合物由来の二酸化バナジウムの固形分濃度に対して０．００１〜３倍の範囲内であることを特徴とする第１項又は第２項に記載の二酸化バナジウム粒子の製造方法。【００１５】
４．前記水熱反応における前記バナジウム含有化合物由来の二酸化バナジウムの固形分濃度が、０．１〜２０質量％の範囲内であることを特徴とする第１項から第３項までのいずれか一項に記載の二酸化バナジウム粒子の製造方法。【００１６】
５．前記水熱反応における水熱条件が、２５０〜３００℃の範囲内であることを特徴とする第１項から第４項までのいずれか一項に記載の二酸化バナジウム粒子の製造方法。
【発明の効果】
【００１７】
本発明の上記手段により、優れたサーモクロミック性を示す二酸化バナジウム粒子の製造方法を提供することができる。【００１８】
本発明の効果の発現機構又は作用機構については、明確にはなっていないが、以下のように推察している。
保護剤に含有される分子が正電荷を帯びることができる部位を持つため、二酸化バナジウム粒子表面で負に帯電する酸素原子と作るイオンペアが粒子表面を覆うことで、保護剤が結晶成長抑制剤として働き、二酸化バナジウム粒子を小粒子径に制御することができるものと考えている。【００１９】
さらに、保護剤に双性イオン等の一分子内に正電荷と負電荷の両方の電荷を帯びることが可能な部位を複数持つ分子を添加する場合、粒子の結晶成長を抑制しつつ、粒子同士の電荷反発による分散安定化を両立することができるものと推察している。
【発明を実施するための形態】
【００２０】
本発明の二酸化バナジウム粒子の製造方法は、サーモクロミック性を示す二酸化バナジウム粒子の製造方法であって、少なくとも一分子内に正電荷を帯びることが可能な部位を有する分子を含有する保護剤と、還元剤と、水と、バナジウム含有化合物と、を含有する溶液を水熱反応させることにより、二酸化バナジウム粒子を製造することを特徴とする。この特徴は、各請求項に係る発明に共通する又は対応する技術的特徴である。
【００２１】
本発明の実施態様としては、本発明の効果発現の観点から、前記分子が、さらにカルボニル基、ヒドロキシ基及びスルホン酸基の群から選ばれる一種類以上の官能基を有することにより、二酸化バナジウム粒子が負電荷を帯びることとなり、粒子同士が電荷反発し、分散安定性が向上するため好ましい。
【００２２】
本発明においては、前記保護剤の添加量が、水熱反応における前記バナジウム含有化合物由来の二酸化バナジウムの固形分濃度に対して０．００１〜３倍の範囲内であることが、二酸化バナジウム粒子の表面を最適に被覆することができるため好ましい。
【００２３】
また、本発明においては、前記水熱反応における前記バナジウム含有化合物由来の二酸化バナジウムの固形分濃度が、０．１〜２０質量％の範囲内であることが、不純物である準安定なロッド状の二酸化バナジウム粒子が生成しにくくなり、Ｍ相を示す二酸化バナジウム粒子が小粒子径かつ均一に生成されるため好ましい。
【００２４】
さらに、本発明においては、本発明の効果発現の観点から、前記水熱反応における水熱条件が、２５０〜３００℃の範囲内であることが好ましい。
【００２５】
以下、本発明とその構成要素、及び本発明を実施するための形態・態様について詳細な説明をする。なお、本願において、「〜」は、その前後に記載される数値を下限値及び上限値として含む意味で使用する。
【００２６】
≪二酸化バナジウム粒子の製造方法の概要≫
本発明の二酸化バナジウム粒子の製造方法は、サーモクロミック性を示す二酸化バナジウム粒子の製造方法であって、少なくとも一分子内に正電荷を帯びることが可能な部位を有する分子を含有する保護剤と、還元剤と、水と、バナジウム含有化合物と、を含有する溶液を水熱反応させることにより、二酸化バナジウム粒子を製造することを特徴とする。
以下に、本発明のサーモクロミック性を有する二酸化バナジウム粒子（以下、「ＶＯ２粒子」ともいう。）の製造方法について詳細に説明する。
【００２７】
［１：反応液の調製］
まず、過酸化水素水の水溶液に、五酸化バナジウム等のバナジウム（Ｖ）含有化合物を添加し、これを撹拌してゾルを得る。得られたゾルに、還元剤をゆっくり滴下し、純水を加えて二酸化バナジウムを含有する反応液を調製する。
【００２８】
＜バナジウム（Ｖ）含有化合物＞
上記バナジウム（Ｖ）含有化合物は、少なくとも５価のバナジウム（Ｖ）含有化合物であれば、特に限定されず、例えば、五酸化バナジウム（Ｖ２Ｏ５）、バナジン酸アンモニウム（ＮＨ４ＶＯ３）、三塩化酸化バナジウム（ＶＯＣｌ３）、メタバナジン酸ナトリウム（ＮａＶＯ３）が含まれる。
【００２９】
＜バナジウム（Ｖ）以外の金属化合物（その他の金属化合物）＞
本発明に係る反応液は、バナジウム（Ｖ）以外の金属化合物を含有してもよい。バナジウム（Ｖ）以外に含有される金属化合物としては特に限定されず、本発明の効果を阻害しないものであればよい。具体的には、バナジウム（Ｖ）以外の金属化合物として、タングステン（Ｗ）、モリブデン（Ｍｏ）、ニオブ（Ｎｂ）、タンタル（Ｔａ）、スズ（Ｓｎ）、レニウム（Ｒｅ）、イリジウム（Ｉｒ）、オスミウム（Ｏｓ）、アンチモン（Ｓｂ）、ルテニウム（Ｒｕ）、ゲルマニウム（Ｇｅ）、クロム（Ｃｒ）、鉄（Ｆｅ）、ガリウム（Ｇａ）、アルミニウム（Ａｌ）が金属化合物に含有されることも好ましい。
また、バナジウム（Ｖ）以外の金属化合物としては、上記以外にも、バナジウム（Ｖ）とは価数の異なるバナジウムの化合物であってもよく、例えば、Ｖ２Ｏ３（３価のバナジウムの化合物）、Ｖ２Ｏ４（４価のバナジウムの化合物）、Ｖ６Ｏ１３（４．３価のバナジウムの化合物）などが含まれていてもよい。
バナジウム（Ｖ）以外の金属化合物が、反応液に含有されることで、サーモクロミック性を示す相転移温度を変化させることができるため、添加剤として添加することも好ましい。したがって、本発明に係る二酸化バナジウム粒子は、サーモクロミック性を示す二酸化バナジウム以外の化合物等を含んでいても良い。
【００３０】
＜保護剤＞
本発明で用いられる保護剤は、一分子内に正電荷を帯びることが可能な部位を有する分子を含有することを特徴とする。
ここで、「正電荷を帯びることが可能な部位」とは、二酸化バナジウム粒子の表面に吸着しやすい部位であり、カチオン基に誘導され得る部位（以下、カチオン性基ともいう。）をいう。例えば、アミノ基、メチルアミノ基やエチルアミノ基等のモノアルキルアミノ基、ジメチルアミノ基やジエチルアミノ基等のジアルキルアミノ基、イミノ基、グアニジノ基、イミド基等が挙げられる。
分子内に正電荷を帯びることが可能な部位を有することで、分散液中で負電荷を帯びている二酸化バナジウム粒子の表面でイオンペアを形成し、粒子表面を被覆することで二酸化バナジウム粒子の結晶成長を抑制し、粒子径を制御することができるものと考えられる。
【００３１】
また、前記保護剤に含有される分子は、正電荷を帯びることが可能な部位に加えて、負電荷を帯びることが可能な部位（以下、アニオン性基ともいう。）、例えば、カルボニル基、ヒドロキシ基及びスルホン酸基の群から選ばれる一種類以上の官能基を有することが好ましい。
正電荷及び負電荷の両方を帯びることが可能な部位を有する分子を保護剤に含有することで、粒子の結晶性長を抑制しつつ、粒子同士の電荷反発による分散安定化を両立することができたものと考えられる。
【００３２】
保護剤として、具体的には、カチオン性基を一か所もつものとしては、メチルアミン、エチルアミン、ブチルアミン、ペンチルアミン、３−ペンタンアミン、ヘプチルアミン、ヘキサデシルアミン、ドデシルアミン、ウンデシルアミン、ｎ−トリデシルアミン、デシルアミン、ステアリルアミン、Ｎ，Ｎ−ジエチル−１，３−プロパンジアミン、ジメチルアミン、ジエチルアミンジプロピルアミン、ジプロピルアミン、ジイソプオピルアミン、エチルプロピルアミン、ジブチルアミン、トリメチルアミン、トリエチルアミン、トリプロピルアミン、トリブチルアミン、テトラエチルアンモニウムヒドロキシド、テトラメチルアンモニムヒドロキシド、ラウリルトリメチルアンモニウムクロライド、ステアリルトリメチルアンモニウムクロライド、セチルトリメチルアンモニウムクロライド、ジステアリルジメチルアンモニウムクロライド、アルキルベンジルジメチルアンモニウムクロライド、イミダゾール、ピリミジン、プリンなどが挙げられる。
また、カチオン性基を複数個所もつものとしては、ジシクロヘキシルメタンジアミン、イソホロンジアミン、４，４′−ジフェニルメタンジアミン、ジアミノエタン、１，２−又は１，３−ジアミノプロパン、１，２−又は１，３−又は１，４−ジアミノブタン、１，５−ジアミノペンタン、１，６−ジアミノヘキサンピペラジン、Ｎ，Ｎ′−ビス−（２−アミノエチル）ピペラジン、ビス−（４−アミノシクロヘキシル）メタン、ビス−（４−アミノ−３−ブチルシクロヘキシル）メタン、１，２−、１，３−及び１，４−ジアミノシクロヘキサン、ノルボルネンジアミンなどが挙げられる。
さらに、カチオン基とアニオン基を両方もつものとして、グリシン、グリシルグリシン、グルタミン酸、トリメチルグリシン、２−アミノプロピオン酸、４−アミノブタン酸、２−アミノブタン酸、５−アミノペンタン酸、６−アミノヘキサン酸、Ｎ−（β−アミノエチル）エタノールアミン、Ｎ−メチルエタノールアミン、Ｎ−エチルエタノールアミン、Ｎ−ｎ−ブチルエタノールアミン、Ｎ−ｔ−ブチルエタノールアミン、Ｎ−（β−アミノエチル）イソプロパノールアミン、１−ピロリン−５−カルボン酸、Ｌ−プロリンなどが挙げられる。
【００３３】
＜還元剤＞
本発明で用いられる還元剤は、水に容易に溶解する性質を有し、かつ、バナジウム（Ｖ）含有化合物の還元剤として機能すればよく、例えば、ヒドラジン（Ｎ２Ｈ４）及びヒドラジン一水和物などのヒドラジンの水和物（Ｎ２Ｈ４・ｎＨ２Ｏ）などが挙げられる。
【００３４】
＜水＞
本発明に係る水は、特に限定されないが、不純物の少ない高純度のものが好ましく、具体的には、イオン交換水、蒸留水等の精製水を用いることができる。
【００３５】
また、本発明に係る反応液は、酸化性又は還元性を有する物質が更に混ざったものであって良い。このような物質には、例えば、過酸化水素（Ｈ２Ｏ２）が含まれる。酸化性又は還元性を有する物質を添加することにより、反応液のｐＨを調整したり、バナジウム化合物を均一に溶解させたりすることができる。
なお、過酸化水素としては、例えば、過酸化水素水（濃度３５質量％、和光純薬社製、特級）を好適に用いることができる。
【００３６】
［２：粒子形成（水熱反応）工程］
次に、調製した反応液を用いて、水熱反応処理を行い、二酸化バナジウム粒子を形成する。すなわち、本工程では、バナジウム（Ｖ）以外の金属化合物も含む前記反応液を水熱反応させる。
ここで、「水熱反応」とは、温度と圧力が、水の臨界点（３７４℃、２２ＭＰａ）よりも低い熱水（亜臨界水）中において生じる化学反応を意味する。水熱反応処理は、例えば、オートクレーブ装置内で実施される。水熱反応処理により、二酸化バナジウム（ＶＯ２）を含有するＶＯ２粒子が得られる。
【００３７】
水熱反応処理の条件（反応物の量、処理温度、処理圧力、処理時間）は、適宜設定されるが、水熱反応処理の液温は、例えば、２５０〜３５０℃、好ましくは、２５０〜３００℃の範囲内である。水熱反応が、液温２５０〜３５０℃の範囲内で行われると、不純物である準安定なロッド状の二酸化バナジウム粒子が生成しにくくなり、Ｍ相を示す二酸化バナジウム粒子が小粒子径かつ均一に生成されるため好ましい。
また、水熱反応処理の時間は、例えば１時間〜７日であり、時間を長くすることにより、得られるＶＯ２粒子の平均粒径等を制御することができ、７日以内であると、エネルギー消費量が多くなりすぎる場合を回避できる。より好ましくは、コストの面から１２〜７２時間の範囲内である。
【００３８】
水熱反応におけるバナジウム含有化合物由来の二酸化バナジウムの固形分濃度は、０．１〜２０質量％の範囲内であることが好ましい。
これは、バナジウム含有化合物を過酸化水素水の水溶液に添加し、得られたゾルに還元剤を添加した後、純水を加えた際の、バナジウム含有化合物に含有されるバナジウムが全て二酸化バナジウムに変換した場合の固形分濃度を表している。
二酸化バナジウムの固形分濃度が、０．１〜２０質量％の範囲内であることにより、結晶成長を抑制することができ、分散安定化を図ることができる。
【００３９】
また、保護剤の添加量は、水熱反応におけるバナジウム含有化合物由来の二酸化バナジウムの固形分濃度に対して０．００１〜３倍の範囲内であることが好ましい。
すなわち、保護剤の添加量は、固形分濃度が０．０００１〜６０質量％の範囲内であることが好ましい。
当該数値範囲内とすることで、二酸化バナジウム粒子の表面を保護剤で被覆することができ、結晶成長を好適に抑制することができる点で好ましい。
また、水熱反応は、撹拌されながら行われることが、ＶＯ２粒子の粒子径をより均一化できるため、好ましい。
なお、水熱反応処理は、バッチ式で実施してもよく、連続式で実施してもよい。
【００４０】
《二酸化バナジウム粒子（ＶＯ２粒子）》
本発明のＶＯ２粒子の製造方法は、優れたサーモクロミック性を有する二酸化バナジウム粒子を提供することができる。
当該ＶＯ２粒子の平均粒子径は、５〜５０ｎｍの範囲内であることが好ましい。ＶＯ２粒子の平均粒子径は、粒子を走査型電子顕微鏡で撮影し、粒子の投影面積と等しい面積を有する円の直径を粒子径と定義し、１００個のＶＯ２粒子について測定し、これらの算術平均値を求め、これを平均粒子径とする。
また、ＶＯ２粒子の粒子径分布のメディアン径（Ｄ５０）は、１５０ｎｍ以下であることが好ましい。
また、ＶＯ２粒子の粒子径分布のメディアン径（Ｄ５０）は、調製した水熱反応後の各分散液を、島津製作所製のレーザー回折式粒度分布測定装置を用いて、回折／散乱光強度で３５〜７５％（絶対値では、７００〜１５００）の間になるように希釈した後、粒子径の指標としてＶＯ２粒子の粒子径Ｄ５０を測定することができる。測定値は、体積換算値を使用する。Ｄ５０の値が小さいほど粒子径が小さいことを表す。測定条件の詳細は実施例に記載する。
【００４１】
（サーモクロミック性）
二酸化バナジウム粒子を含有する水分散液のサーモクロミック性は、例えば、分光光度計Ｖ−６７０（日本分光株式会社製）を用いて、水の吸収ピークによる影響を受けない波長１３００ｎｍにおける光透過率の差として測定することができる。
【００４２】
＜二酸化バナジウム粒子の表面組成＞
本発明の二酸化バナジウム粒子の製造方法により製造した二酸化バナジウム粒子は、酸化する工程を経ることにより、従来のサーモクロミック性を示す二酸化バナジウム粒子と比較して、粒子表面の酸素原子の割合が増加していると考えられる。
二酸化バナジウム粒子表面の組成は、公知の方法で測定でき、例えば、Ｘ線光電子分光法（ＸＰＳ：Ｘ−ｒａｙ  Ｐｈｏｔｏｅｌｅｃｔｒｏｎ  Ｓｐｅｃｔｒｏｓｃｏｐｙ）により測定できる。
【００４３】
ＸＰＳ測定は、サンプルにＸ線を照射し、サンプルから放出される光電子エネルギーを測定する手法である。
サンプルの奥深くから放出された光電子は、サンプル内で散乱されないので検出されず、表面付近の状態を評価することができる。
そのためＸＰＳ測定は、サンプルの数〜数十ｎｍ以内の表面状態を検出することが可能である。
具体的には、ＸＰＳ測定は、Ｘ線電子分光装置（アルバック・ファイ社製、Ｑｕａｎｔｕｍ−２０００）等によって測定することができる。
なお、測定条件は、測定対象とする蛍光体の種類や粒子形状などによって変動し得るが、例えば、以下の測定条件で測定することができる。
【００４４】
（表面組成の測定条件）
Ｘ線源：ＡｌＫα線、出力：４０Ｗ、測定面積：φ２００μｍ
パスエネルギー：ワイドスキャン：１８７．８５ｅＶ（１．６０ｅＶ／Ｓｔｅｐ）
ナロースキャン：５８．７０ｅＶ（０．１２５ｅＶ／Ｓｔｅｐ）
帯電中和銃：ｅ−
なお、本発明に係るＶＯ２粒子は、前述のとおり二酸化バナジウム以外にも本発明の効果を阻害しない範囲でその他の化合物や原子を含んでいてもよい。
【００４５】
≪分散液≫
本発明のＶＯ２粒子の製造方法で製造されたＶＯ２粒子を水に分散させた場合、優れたサーモクロミック性を示すＶＯ２粒子を含有する分散液を提供することができる。本発明のＶＯ２粒子の製造方法で製造された、ＶＯ２粒子を含有する分散液を塗布すれば、優れたサーモクロミック性を示す光学フィルム等を提供することができる。
また、分散させるための溶媒は、水を含んでいればよく、二酸化バナジウムの機能を阻害しない範囲で有機溶媒等の公知の溶媒を使用することができる。
【００４６】
なお、本発明を適用可能な実施形態は、上述した実施形態に限定されることなく、本発明の趣旨を逸脱しない範囲で適宜変更可能である。
【実施例】
【００４７】
以下、実施例により本発明を具体的に説明するが、本発明はこれにより限定されるものではない。なお、実施例において「％」の表示を用いるが、特に断りがない限り「質量％」を表す。【００４８】
［サンプル１の合成方法］
過酸化水素水（濃度３５質量％、和光純薬社製）の１０質量％水溶液５０ｍＬに、五酸化バナジウム（Ｖ２Ｏ５、和光純薬社製、特級）１．５ｇを添加し、これを４時間撹拌して澄んだ赤茶色のゾルを得た。
得られたゾルに、還元剤であるヒドラジン一水和物（Ｎ２Ｈ４・Ｈ２Ｏ、和光純薬社製、特級）の５質量％水溶液をゆっくり滴下し、ｐＨが４．５の反応液（液温２５℃）とした後、純水を加えて二酸化バナジウム換算で固形分が２．５質量％となるように調製した。
調製した反応液を、市販の水熱反応処理用オートクレーブ（三愛科学社製、ＨＵ−５０型（ＳＵＳ製本体に５０ｍＬ容積のテフロン（登録商標）製内筒を備える。））内に入れ、２７０℃で４８時間、水熱反応させ、ＶＯ２粒子を含有する分散液（サンプル１）を調製した。【００４９】
［サンプル２〜１１、２５の合成方法］
ヒドラジン一水和物の水溶液を得られたゾルに滴下した後、表１に記載の保護剤を添加した以外はサンプル１と同様の手順でＶＯ２粒子を含有する分散液（サンプル２〜１１及び２５）を調製した。【００５０】
［サンプル１２〜１７、２８、２９の合成方法］
ヒドラジン一水和物の水溶液を得られたゾルに滴下した後、保護剤の添加量を表１に記載のとおりに変更した以外はサンプル１１と同様の手順でＶＯ２粒子を含有する分散液（サンプル１２〜１７、２８及び２９）を調製した。【００５１】
［サンプル１８〜２１、２６、２７の合成方法］
二酸化バナジウム換算で固形分濃度を表１に記載のとおりに調整した以外はサンプル１１と同様の手順でＶＯ２粒子を含有する分散液（サンプル１８〜２１、２６及び２７）を調製した。【００５２】
［サンプル２２〜２４、３０の合成方法］
水熱反応の温度を表１に記載のとおりに変更した以外はサンプル１１と同様の手順でＶＯ２粒子を含有する分散液（サンプル２２〜２４及び３０）を調製した。【００５３】
［評価］
調製した分散液及び分散液から作製した二酸化バナジウム粒子を下記（１）〜（３）のようにして評価した。
なお、二酸化バナジウム粒子は、作製された分散液をろ過し、残渣を水及びエタノールで洗浄し、さらに、この残渣を、定温乾燥機を用いて、６０℃で１０時間乾燥させて作製した。【００５４】
（１）サーモクロミック性
調製した各分散液を、二酸化バナジウム粒子を５質量％含有する水分散液２０ｇに調製し、水９０ｇに溶解したポリビニルアルコール１０ｇ中に混合した。この混合液をＰＥＴフィルム上に塗布し、乾燥後の膜厚が２０μｍになるようにワイヤーバーで塗布を行った後、６０℃で２４時間乾燥してフィルムを作製した。フィルム中の二酸化バナジウム粒子の濃度は１質量％であり、膜厚は２０μｍであった。
各測定用フィルムを用いて、２５℃・５０％ＲＨ及び８５℃・５０％ＲＨの各条件における波長２０００ｎｍでのそれぞれの光透過率を測定し、光透過率差を算出した。
光透過率の測定は、分光光度計Ｖ−６７０（日本分光（株）製）に温調ユニット（日本分光（株）製）を取り付けて行った。算出した透過率差を以下の基準に従って評価した。なお、５％以上を合格とし、２０％以上をより好ましい範囲とした。
◎：２０％以上
○：１０％以上、２０％未満
△：５％以上、１０％未満
×：５％未満【００５５】
（２）平均粒子径
実施例において、ＶＯ２粒子の平均粒子径は、粒子を走査型電子顕微鏡で撮影し、粒子の投影面積と等しい面積を有する円の直径を粒子径と定義し、１００個のＶＯ２粒子について測定し、これらの算術平均値を求め、これを平均粒子径とした。平均粒子径を以下の基準に従って評価した。なお平均粒子径は、１５０ｎｍ以下を合格とし、１００ｎｍ以下が好ましい範囲であり、５０ｎｍ以下をより好ましい範囲とした。
◎：５０ｎｍ以下
○：５０ｎｍより大きく、１００ｎｍ以下
△：１００ｎｍより大きく、１５０ｎｍ以下
×：１５０ｎｍより大きい【００５６】
（３）分散時の粒子径測定
調製した水熱反応後の各分散液を、島津製作所製のレーザー回折式粒度分布測定装置を用いて、回折／散乱光強度で３５〜７５％（絶対値では、７００〜１５００）の間になるように希釈した後、下記条件にて、粒子径の指標としてＶＯ２粒子のメディアン径Ｄ５０を測定した。測定値は、体積換算値を使用した。Ｄ５０の値が小さいほど粒子径が小さいことを表す。【００５７】
（測定条件）
測定回数（Ｃ）：１
測定間隔（秒）：２
平均回数（Ａ）：１２８
測定吸光度範囲最大（Ｌ）：０．２
測定吸光度範囲最小（Ｓ）：０．０１
超音波照射時間（秒）（Ｕ）：１０
分散時間（秒）（Ｄ）：５
センサ使用開始位置（Ｐ）：１
測方／後方センサを評価する（Ｂ）：ＹＥＳ
屈折率：３．００【００５８】
◎：５０ｎｍ以下
○：５０ｎｍより大きく、１００ｎｍ以下
△：１００ｎｍより大きく、１５０ｎｍ以下
×：１５０ｎｍより大きい【００５９】
【表１】
2017138264.tif 000002
【００６０】
【表２】
2017138264.tif 000003
【００６１】
（まとめ）
表２に示されるように、本発明のＶＯ２粒子の製造方法によって製造されたＶＯ２粒子は、結晶成長が抑制され、優れたサーモクロミック性を示すことがわかった。
【産業上の利用可能性】
【００６２】
本発明の二酸化バナジウム粒子の製造方法により、優れたサーモクロミック性を示す二酸化バナジウム粒子を得ることができ、省エネルギー性と快適性とを両立させることができるため、建物や移動体の窓ガラス等に好適に利用できる。
【国際調査報告】
2017138264.tif 000004
2017138264.tif 000005
2017138264.tif 000006
2017138264.tif 000007